"Sr含有量が0.065~1.0質量、且つMgO含有量が1.0質量を超え3.0質量以下であることを特徴とするセメント組成物。fCaO含有量が1.5質量以下である、請求項1記載のセメント組成物。SO3含有量が1.6~2.6質量である、請求項1又は2記載のセメント組成物。C3S含有量が50~70質量、C2S含有量が5~25質量、C3A含有量が6~15質量及びC4AF含有量が7~15質量である、請求項1~3のいずれか1項記載のセメント組成物。セメント組成物のSr含有量が0.065~1.0質量、且つMgO含有量が1.0質量を超え3.0質量以下となるように、石灰石、硅石、石炭灰、粘土、高炉スラグ、建設発生土、下水汚泥、ハイドロケーキ及び鉄源からなる群より選ばれる原料の原料原単位を調整し、調整した原料を配合し、焼成してセメントクリンカーを製造する工程Aと、セメントクリンカーと、石膏と、混合材として石灰石及び高炉スラグを混合して粉砕する工程Bを含むことを特徴とするセメント組成物の製造方法。貝殻を石灰石の一部代替として使用する、請求項5記載のセメント組成物の製造方法。工程Aにおけるセメントクリンカー原料として、セメントクリンカー1トンあたり石灰石700~1400kg、硅石20~150kg、石炭灰0~300kg、粘土0~100kg、高炉スラグ0~100kg、建設発生土10~150kg、下水汚泥0~100kg、ハイドロケーキ0~100kg及び鉄源30~80kgを配合する、請求項5又は6記載のセメント組成物の製造方法。工程Aにおいて、石炭灰に対する建設発生土の質量比が0.13~1.6となるように建設発生土と石炭灰とを配合する、請求項5~7のいずれか1項記載のセメント組成物の製造方法。工程Aにおける建設発生土中のSr含有量が0.01~1.0質量であり、且つ石炭灰中のSr含有量が0.02~0.4質量である、請求項5~8のいずれか1項記載のセメント組成物の製造方法。本発明は、上記事情に鑑みてなされたものであり、石炭灰や建設発生土等の廃棄物を比較的多く使用し、セメントクリンカー中のAl、C3A含有量が増加した場合であっても、セメントペーストやモルタル、コンクリートの流動性を向上することができるセメント組成物、及びセメント組成物の製造方法を提供することを目的とする。本発明者らは、上記の目的を達成すべく鋭意検討した結果、石炭灰や建設発生土等の廃棄物を比較的多量に使用し、セメント組成物中のAl含有量やC3A含有量が比較的多いセメントにおいて、セメント組成物中のストロンチウム以下Srとする含有量、酸化マグネシウム以下MgOとする含有量が、セメントペースト、モルタル又はコンクリートの流動性の改善に影響を及ぼすことを見出し、本発明を完成するに至った。すなわち、本発明は、Sr含有量が0.065~1.0質量、且つMgO含有量が1.0質量を超え3.0質量以下であるセメント組成物に関する。また、本発明は、f.CaO含有量が1.5質量以下であるセメント組成物に関する。更に、本発明は、SO3含有量が1.6~2.6質量であり、ボーグ式で算定されるC3S含有量が50~70質量、C2S含有量が5~25質量、C3A含有量が6~15質量及びC4AF含有量が7~15質量であるセメント組成物に関する。また、本発明は、セメント組成物のSr含有量が0.065~1.0質量、且つMgO含有量が1.0質量を超え3.0質量以下となるように、石灰石、硅石、石炭灰、粘土、高炉スラグ、建設発生土、下水汚泥、ハイドロケーキ及び鉄源からなる群より選ばれる原料の原料原単位を調整し、調整した原料を配合し、焼成してセメントクリンカーを製造する工程Aと、セメントクリンカーと、石膏と、混合材として石灰石及び高炉スラグを混合して粉砕する工程Bを含むことを特徴とするセメント組成物の製造方法に関する。また、本発明は、貝殻を石灰石の一部代替として使用する、セメント組成物の製造方法に関する。本発明は、工程Aにおけるセメントクリンカー原料として、セメントクリンカー1トンあたり石灰石700~1400kg、硅石20~150kg、石炭灰0~300kg、粘土0~100kg、高炉スラグ0~100kg、建設発生土10~150kg、下水汚泥0~100kg、ハイドロケーキ0~100kg及び鉄源30~80kgを配合する、セメント組成物の製造方法に関する。また、本発明は、工程Aにおいて、石炭灰に対する建設発生土の質量比が0.13~1.6となるように建設発生土と石炭灰とを配合する、セメント組成物の製造方法に関する。更に、本発明は、工程Aにおける建設発生土中のSr含有量が0.01~1.0質量であり、且つ石炭灰中のSr含有量が0.02~0.4質量である、セメント組成物の製造方法に関する。本発明によれば、セメント組成物のSr含有量、MgO含有量を適正範囲となるようにすることにより、凝結水量やコンクリートの単位水量が低減され、セメントペースト、モルタル及びコンクリートの流動性を向上することができる。以下、本発明の好適な実施形態について説明する。本発明のセメント組成物は、Sr含有量が0.065~1.0質量、且つMgO含有量が1.0質量を超え3.0質量以下であることを特徴とする。セメント組成物のSr及びMgOは少量微量成分である。本発明者らは、セメント組成物のSr含有量、MgO含有量がモルタル及びコンクリートの流動性と関係があることを突き止め、Sr含有量、MgO含有量を適正範囲となるようにすることにより、凝結水量やコンクリートの単位水量を低減することができ、セメントペーストし、モルタル及びコンクリートの流動性が向上できることを見出した。その結果、有効利用が望まれている石炭灰、建設発生土等の廃棄物を用いてもセメント組成物を用いたセメントペースト、モルタル及びコンクリートの流動性を維持向上することができる。セメント組成物のSr含有量及びMgO含有量は、セメント組成物の全体質量に対する含有割合質量である。セメント組成物のSr含有量はセメント協会標準試験方法JCASI-522000ICP発光分光分析及び電気加熱式原子吸光分析方法に準じて測定することができる。セメント組成物中のMgO含有量は、JISR5202:1998ポルトランドセメントの化学分析方法に準じて測定することができる。また、セメント組成物の鉱物組成C3S、C2S、C3A及びC4AFはボーグ式、または粉末X線回折測定XRDのRietveld解析法に準じて測定することができる。セメント組成物のSr含有量は、0.065~1.0質量であり、好ましくは0.067~0.5質量、より好ましくは0.068~0.3質量であり、更に好ましくは0.070~0.20質量であり、特に好ましくは0.070~0.15質量である。セメント組成物のMgO含有量は、1.0質量を超え3.0質量以下であり、好ましくは1.0質量を超え2.6質量以下であり、より好ましくは1.1~2.6質量であり、更に好ましくは1.1~2.5質量であり、特に好ましくは1.2~2.5質量、極めて好ましくは1.8~2.4質量である。セメント組成物のXRD/Rietveld解析法に準じて測定したC3A含有量は、0.1~11.0質量であり、好ましくは1.0~10.5質量であり、より好ましくは2.0~10.2質量であり、更に好ましくは3.0~10.2質量であり、特に好ましくは3.0~9.0質量、極めて好ましくは3.0~7.0質量である。セメント組成物のSr含有量が0.065質量未満、あるいはMgO含有量が1.0質量以下では、モルタルやコンクリートの流動性の低下を示し、適正な流動性を得るために凝結水量やコンクリートの単位水量が増加する場合がある。セメント組成物のf.CaO含有量は、好ましくは1.5質量以下であり、より好ましくは0.1~1.2質量であり、更に好ましくは0.2~1.0質量、特に好ましくは0.3~0.8質量である。セメント組成物のf.CaO含有量が1.5質量を超過すると、適正な強度発現性を得ることができない。また、本発明のセメント組成物は、SO3含有量が、好ましくは1.6~2.6質量、より好ましくは1.7~2.5質量、更に好ましくは1.8~2.4質量であり、特に好ましくは1.8~2.3質量である。セメント組成物のSO3含有量が、上記範囲内であると、セメント組成物の流動性を適度に維持しつつ、モルタルやコンクリートの強度発現性も向上することができる。セメント組成物中のSO3含有量は、全体質量に対する含有割合質量であり、この含有割合は、JISR5202:1998ポルトランドセメントの化学分析方法に準じて測定することができる。本発明のセメント組成物ボーグ式で算定される鉱物組成は、好ましくはC3S含有量が50~70質量、C2S含有量が3~25質量、C3A含有量が6~15質量及びC4AF含有量が7~15質量であり、より好ましくはC3S含有量が51~67質量、C2S含有量が5~25質量、C3A含有量が8~13質量及びC4AF含有量が8~12質量であり、更に好ましくはC3S含有量が52~65質量、C2S含有量が8~22質量、C3A含有量が8~12質量及びC4AF含有量が8~11質量であり、特に好ましくはC3S含有量が53~65質量、C2S含有量が8~21質量、C3A含有量が8~10質量及びC4AF含有量が8~10質量である。ここで、ボーグ式により算出されるセメント組成物中のC3S含有量、C2S含有量、C3A含有量、C4AF含有量は、下記の式[1]~[4]により算出する。C3S含有量質量=4.07×CaO量質量-7.60×SiO2量質量-6.72×Al2O3量質量-1.43×Fe2O3量質量-2.85×SO3量質量[1]C2S含有量質量=2.87×SiO2量質量-0.754×C3S量質量[2]C3A含有量質量=2.65×Al2O3質量-1.69×Fe2O3質量[3]C4AF含有量質量=3.04×Fe2O3質量[4]式中のCaO、SiO2、Al2O3及びFe2O3は、それぞれ、セメント組成物におけるCaO、SiO2、Al2O3及びFe2O3のセメント組成物の全体質量に対する含有割合質量である。これらの含有割合は、JISR5202ポルトランドセメントの化学分析方法あるいはJISR5204セメントの蛍光X線分析方法により測定することができる。本発明のセメント組成物の製造方法は、セメント組成物中のSr含有量が0.065~1.0質量、且つMgO含有量が1.0質量を超え3.0質量以下となるように、石灰石、硅石、石炭灰、粘土、高炉スラグ、建設発生土、下水汚泥、ハイドロケーキ及び鉄源からなる群より選ばれる原料の原料原単位を調整し、調整したこれらの原料を配合焼成してセメントクリンカーを製造する工程Aと、得られたセメントクリンカーと石膏とを混合して粉砕する工程Bを含む。A工程におけるセメントクリンカーの原料としては、石灰石、硅石、石炭灰、粘土、高炉スラグ、建設発生土、下水汚泥、ハイドロケーキ及び鉄源等が挙げられる。石炭灰は、石炭火力発電所等から発生するものであり、シンダアッシュ、フライアッシュ、クリンカアッシュ及びボトムアッシュが挙げられる。建設発生土は、建設工事の施工に伴い副次的に発生する残土や泥土、廃土等が挙げられる。下水汚泥としては、汚泥単味のほか、これに石灰石を加えて乾粉化したものや、焼却残渣等が挙げられる。鉄源としては、銅からみ、高炉ダスト等が挙げられる。A工程におけるセメントクリンカー原料としては、セメントクリンカー1トンtあたり、石灰石700~1400kg、硅石20~150kg、石炭灰0~300kg、粘土0~100kg、高炉スラグ0~100kg、建設発生土10~150kg、下水汚泥0~100kg、ハイドロケーキ0~100kg及び鉄源30~80kgを配合することが好ましい。また、A工程におけるセメントクリンカー原料としては、セメントクリンカー1トンあたり、石灰石800~1300kg、硅石20~100kg、石炭灰50~250kg、粘土0~80kg、高炉スラグ5~50kg、建設発生土20~150kg、下水汚泥0~70kg、ハイドロケーキを20~80kg及び鉄源30~60kgを配合することがより好ましい。中でも、セメントクリンカー原料として、石灰石、石炭灰、建設発生土にあっては、セメントクリンカー1トンあたり、石灰石900~1200kg、石炭灰80~270kg、建設発生土20~150kgを配合することが特に好ましく、セメントクリンカー1トンあたり、石灰1000~1100kg、石炭灰100~250kg、建設発生土30~100kgを配合することが更に好ましい。本明細書において、原料原単位とは、セメントクリンカーを1トン製造するにあたり、使用される各原料の質量kg/t-クリンカーをいう。A工程におけるセメントクリンカー原料の原料原単位を特定範囲に調整する方法として、具体的には、サンプリングしたセメント組成物のSr含有量、MgO含有量を測定し、Sr含有量、MgO含有量が特定範囲となるようにセメントクリンカー原料の原料原単位を調整する。セメントクリンカー原料の中でも、カルシウム源原料となる石灰石のSr含有量や、石炭灰及び建設発生土の使用量原料原単位が、セメント組成物中のSr含有量に影響を与える。セメント組成物中のSr含有量を特定範囲にするためには、石灰石のSr含有量に応じて、石炭灰に対する建設発生土の質量比で調整することが好ましい。例えば石灰石のSr含有量が低い場合は、石炭灰に対する建設発生土の質量比が多くなるように石炭灰及び建設発生土の使用量原料原単位を調整することができる。石炭灰に対する建設発生土の質量比建設発生土kg/t-クリンカー/石炭灰kg/t-クリンカーは、好ましくは0.13~1.6であり、より好ましくは0.15~1.5であり、更に好ましくは0.2~1.5であり、特に好ましくは0.2~1.4である。セメント組成物中のMgO含有量を特定範囲にするには、石灰石、硅石、石炭灰、粘土、高炉スラグ、建設発生土、ハイドロケーキ、並びに鉄源としての銅からみ及び高炉ダストのMgO含有量に基づき、これらの原料からセメント組成物中に含まれるMgO含有量が1.0質量を超え3.0質量以下となるように各セメントクリンカー原料を原料原単位で調整し、これらの原料を配合することが好ましい。セメントクリンカー原料として、各原料中のSr含有量、及びMgO含有量は、以下の範囲のものを使用することが好ましい。なお、各原料中のSr含有量、及びMgO含有量は、各原料100質量に対する含有割合質量である。石灰石としては、Sr含有量が、好ましくは0.01~0.10質量、より好ましくは0.01~0.09質量、更に好ましくは0.01~0.08質量、特に好ましくは0.015~0.08質量のものを使用する。MgO含有量が、好ましくは0.1~2.0質量、より好ましくは0.1~1.5質量、更に好ましくは0.1~1.3質量、特に好ましくは0.2~1.3質量のものを使用する。また、Sr量を特定範囲にするために廃貝殻を原料として利用することが好ましい。貝殻は水産廃棄物であるが、CaO含有量やMgO含有量を石灰石と同程度含有しており、Sr含有量は石灰石より高いため、天然資源である石灰石の一部代替として使用可能であり、資源の温存ができ有用である。貝殻の代表的なものにはホタテ、アコヤ、カキ殻等が挙げられる。石灰石の一部を貝殻で置き換える場合は、カルシウム源原料石灰石貝殻は、Sr含有量が好ましくは0.02~0.3質量、より好ましくは0.02~0.26質量、更に好ましくは0.02~0.2質量、特に好ましくは0.025~0.2質量となるようにして使用する。なお、貝殻として、Sr含有量が、好ましくは0.02~1.0質量、好ましくは0.02~0.5質量、より好ましくは0.05~0.3質量、特に好ましくは0.03~0.3質量のものを使用することができる。貝殻は、CaO含有量が好ましくは35~55質量、より好ましくは40~55質量、更に好ましくは40~50質量、特に好ましくは45~50質量のものを使用することができる。貝殻は、MgO含有量が、好ましくは0.1~5.0質量、より好ましくは0.1~3.0質量、更に好ましくは0.1~2.0質量、特に好ましくは0.1~1.0質量のものを使用することができる。Sr含有量が0.02質量未満であるSr含有量が少ない石灰石を用いる場合は、石灰石の一部代替として貝殻を使用することが好ましい。貝殻以外にも、CaO、Sr及びMgOを比較的多く含む物を使用してもよい。硅石としては、Sr含有量が、好ましくは0.001~0.04質量、より好ましくは0.001~0.03質量、更に好ましくは0.001~0.025質量、特に好ましくは0.001~0.02質量のものを使用する。MgO含有量が、好ましくは0.01~1.0質量、より好ましくは0.03~0.8質量、更に好ましくは0.03~0.6質量のものを使用する。石炭灰としては、Sr含有量が、好ましくは0.02~0.4質量、より好ましくは0.02~0.3質量、更に好ましくは0.02~0.25質量、特に好ましくは0.02~0.2質量のものを使用する。MgO含有量が、好ましくは0.1~3.0質量、より好ましくは0.2~2.5質量、更に好ましくは0.4~2.5質量、特に好ましくは0.5~2.0質量のものを使用する。高炉スラグとしては、Sr含有量が、好ましくは0.02~0.2質量、より好ましくは0.02~0.15質量、更に好ましくは0.02~0.10質量、特に好ましくは0.03~0.1質量のものを使用する。MgO含有量が、好ましくは3.0~9.0質量、より好ましくは4.0~8.0質量、更に好ましくは5.0~7.0質量、特に好ましくは5.0~6.0質量のものを使用する。粘土としては、Sr含有量が、好ましくは0.001~0.03質量、より好ましくは0.003~0.025質量、更に好ましくは0.003~0.02質量、0.004~0.02質量のものを使用する。MgO含有量が、好ましくは0.3~6.0質量、より好ましくは0.5~5.0質量、更に好ましくは0.5~4.0質量、特に好ましくは0.4~3.0質量のものを使用する。建設発生土としては、Sr含有量が、好ましくは0.01~1.0質量、より好ましくは0.01~0.7質量、更に好ましくは0.01~0.5質量、特に好ましくは0.02~0.4質量のものを使用する。MgO含有量が、好ましくは0.5~5.0質量、より好ましくは0.5~4.0質量、更に好ましくは1.0~3.0質量、特に好ましくは1.5~3.0質量のものを使用する。下水汚泥としては、Sr含有量が、好ましくは0.001~0.1質量、より好ましくは0.001~0.07質量、更に好ましくは0.001~0.05質量、特に好ましくは0.001~0.03質量のものを使用する。MgO含有量が、好ましくは0.5~4.0質量、より好ましくは0.5~3.0質量、更に好ましくは0.5~2.0質量、特に好ましくは0.6~2.0質量のものを使用する。ハイドロケーキとしては、Sr含有量が、好ましくは0.1~1.5質量、より好ましくは0.1~1.0質量、更に好ましくは0.1~0.8質量、特に好ましくは0.2~0.6質量のものを使用する。MgO含有量が、好ましくは5~30質量、より好ましくは5~25質量、更に好ましくは10~20質量、特に好ましくは10~15質量のものを使用する。銅からみとしては、Sr含有量が、好ましくは0.005~0.05質量、より好ましくは0.005~0.04質量、更に好ましくは0.005~0.03質量、特に好ましくは0.01~0.03質量のものを使用する。MgO含有量が、好ましくは0.3~2.5質量、より好ましくは0.5~2.0質量、更に好ましくは0.5~1.5質量、特に好ましくは0.5~1.0質量のものを使用する。高炉ダストとしては、Sr含有量が、好ましくは0.001~0.03質量、より好ましくは0.001~0.02質量、更に好ましくは0.002~0.015質量、特に好ましくは0.002~0.01質量のものを使用する。MgO含有量が、好ましくは0.2~3.5質量、より好ましくは0.2~2.5質量、更に好ましくは0.2~2.0質量、特に好ましくは0.2~1.5質量のものを使用する。セメントクリンカーの製造は、SP方式多段サイクロン予熱方式又はNSP方式仮焼炉を併設した多段サイクロン予熱方式等の既存のセメント製造設備を用いて製造することができる。なお、工業スケールの製造においては、例えば、まず初めにSr、MgO含有量測定用のセメント組成物を採取し、そのセメント組成物のSr含有量、MgO含有量を測定し、Sr含有量が0.065~1.0質量、且つMgO含有量が1.0質量を超え3.0質量以下となるように、セメントクリンカーの原料原単位を調整して、これらの原料を配合し、焼成したセメントクリンカーを用いることによって、流動性を向上したセメント組成物を製造することができる。本発明のセメント組成物の製造方法において、得られるセメント組成物のf.CaO含有量は1.5質量以下であることが好ましい。次に、NSP方式の既存のセメント製造設備を用いて、本発明のセメント組成物に用いるセメントクリンカーの製造方法の一実施態様を説明する。なお、本発明のセメント組成物の製造方法は、以下の実施形態に限定されるものではない。セメントクリンカーの各原料の混合方法は、特に限定されないが、例えば原料粉砕ミル等で粉砕混合し、ブレンディングサイロで混合することが好ましい。粉砕混合されたセメントクリンカー原料は、更に既存の設備であるサスペンションプレヒータ及びロータリーキルンを用いて焼成することができる。セメントクリンカーの焼成温度、焼成時間等の焼成条件を変えることによって、f.CaO含有量が1.5質量以下となるようにしたセメント組成物を製造するためのセメントクリンカーを得ることができる。セメントクリンカーの焼成温度は、特に限定されないが、NSP方式のセメント製造設備を用いた場合には、ロータリーキルンの出口付近におけるセメントクリンカーの温度が、好ましくは800~1700°C、より好ましくは900~1600°C、更に好ましくは1000~1500°Cである。焼成時間は、20分間~2時間、より好ましくは20分間~1.5時間、更に好ましくは20分~1.0時間である。焼成後、得られたセメントクリンカーは、ロータリーキルンの下流側に設けられたクリンカークーラーによって、例えば100~200°C程度まで冷却されることが好ましい。冷却速度は、好ましくは10~60°C/分であり、より好ましくは15~45°C/分であり、更に好ましくは15~30°C/分である。本発明のB工程において、セメント組成物は、工程Aで得られたセメントクリンカーと、石膏と、混合材として石灰石及び高炉スラグとを混合して粉砕することによって製造することができる。石膏としては、JISR9151セメント用天然せっこうに規定される品質を満足することが望ましく、具体的には、二水石膏、半水石膏、不溶性無水石膏が好適に用いられる。本発明のB工程において、セメント組成物中のSO3量が、好ましくは1.6~2.6質量、より好ましくは1.7~2.4質量となるように石膏を混合して粉砕する。粉砕方法としては、特に制限されないが、ボールミル等の粉砕機、セパレータ等の分級機を用いる方法が挙げられる。本発明のB工程において、セメント組成物は、更に混合材として石灰石及び高炉スラグを含有する。混合材としての石灰石としては、JISR5210ポルトランドセメントに記載される石灰石等が挙げられる。混合材としての高炉スラグとしては、JISR5211高炉セメントで規定される高炉スラグ等が挙げられる。セメント組成物は、石灰石及び高炉スラグ以外の混合材を含んでいてもよい。石灰石及び高炉スラグ以外の混合材としては、JISR5212シリカセメントで規定されるシリカ質混合材、JISA6201コンクリート用フライアッシュで規定されるフライアッシュ等を利用することができる。混合材は、セメント組成物の全体質量に対する混合材の合計含有割合質量が、5質量以下であることが好ましい。なお、混合材として石灰石、高炉スラグを使用する場合には、混合材中のSr含有量、MgO含有量を考慮し、セメントクリンカー原料の原料原単位を調整することが好ましい。本発明のセメント組成物のブレーン比表面積は、好ましくは2800~4000cm2/gである。ブレーン比表面積が上記範囲内であると、優れた強度発現性を有するモルタルやコンクリートの製造が可能となる。セメント組成物のブレーン比表面積は、より好ましくは3200~3800cm2/gであり、更に好ましくは3200~3500cm2/gである。以上、本発明の好適な実施形態について説明したが、本発明は上記実施形態に何ら限定されるものではない。以下、実施例及び比較例を挙げて本発明を詳細に説明するが、本発明は以下の実施例に限定されるものではない。実施例1~7、比較例1~6セメントクリンカーの原料Sr及びMgO含有セメントクリンカー原料としては、石灰石A、石灰石B、硅石、石炭灰、粘土、高炉スラグ、建設発生土、下水汚泥、ハイドロケーキ及び鉄源銅からみ、高炉ダストのセメントクリンカー原料のSr含有量、及びMgO含有量を予め測定すると共に、予めサンプリングしておいたセメント組成物のSr含有量、MgO含有量を測定し、セメント組成物のSr含有量が0.07~1.0質量、且つMgO含有量が0.8~2.6質量となるようにクリンカー原料の原料原単位を調整し、これらの原料を配合した。また、セメント組成物のSO3含有量が所定範囲となるようにするために、二水石膏を使用した。表1に、実施例及び比較例で使用した石灰石、硅石、石炭灰、高炉スラグの化学成分の数値を示す。また、表2に示した原料以外の原料中のSr含有量、及びMgO含有量を以下に記載する。なお、以下に示す化学成分及び原料原単位は、ドライベースの原料原単位である。粘土Sr含有量=0.0138質量、MgO含有量=1.43質量建設発生土Sr含有量=0.0272質量、MgO含有量=1.78質量下水汚泥Sr含有量=0.002質量、MgO含有量=0.62質量ハイドロケーキ銅からみSr含有量=0.0165質量、MgO含有量=0.83質量高炉ダストSr含有量=0.0064質量、MgO含有量=0.22質量表2に記載の化学成分ig.loss~MgOは、JISM8853:1998セラミックス用アルミノけい酸塩質原料の化学分析方法、SO3含有量は、JISR5202:1998ポルトランドセメントの化学分析方法に準じて行った。また、原料中のSr含有量は、セメント協会標準試験方法JCASI-522000ICP発光分光分析及び電気加熱式原子吸光分析によるセメント中の微量成分の定量方法に準じて測定した。セメントクリンカーの原料セメントクリンカー原料として使用した各原料の原単位は、石灰石、石炭灰及び建設発生土を除き、硅石20~150kg/t-クリンカー、粘土0~100kg/t-クリンカー、高炉スラグ0~100kg/t-クリンカー、下水汚泥0~100kg/t-クリンカー、ハイドロケーキ0~100kg/t-クリンカー及び鉄源30~80kg/t-クリンカーであった。セメント組成物中のSr含有量に与える影響の大きいセメントクリンカー原料である、石灰石、石炭灰及び建設発生土の原料原単位原単位と、上記各原料からセメントクリンカー1t当たりに持ち込まれるSr含有量及びMgO含有量セメントクリンカー1tを形成するための原料の全体質量に対する含有割合質量と、石灰石と石炭灰と建設発生土の混合原料からセメントクリンカー1t当たりに持ち込まれるSr含有量及びMgO含有量セメントクリンカー1tを形成するための原料の全体質量に対する含有割合質量とを表2に示した。また、表2には、石炭灰に対する建設発生土の質量比建設発生土kg/t-クリンカー/石炭灰kg/t-クリンカーと、石炭灰と建設発生土の混合物中のSr含有量及びMgO含有量石炭灰と建設発生土の混合物の全体質量に対する含有割合質量を記載した。Sr含有量は、セメント協会標準試験方法JCASI-522000ICP発光分光分析及び電気加熱式原子吸光分析によるセメント中の微量成分の定量方法に準じて測定した。MgO含有量は、JISR5202:1998ポルトランドセメントの化学分析方法に準じて測定した。セメントクリンカーの製造上記セメントクリンカー原料を配合し、配合した原料をNSPキルンで最高温度1200~1500°Cで焼成し、セメントクリンカーを製造した。NSPキルン出口付近におけるセメントクリンカーの温度は1000~1500°Cであった。このセメントクリンカーを、ロータリーキルンの下流側に設けられたクリンカークーラーで、1000~1400°Cから100~200°Cまで、10~60°C/分の冷却速度で冷却した。得られたセメントクリンカーに二水石膏をセメント組成物中のSO3含有量が2質量となるように混合し、更に混合材として石灰石4質量と高炉スラグ1質量を添加し、実機ミルでブレーン比表面積が3200~3500cm2/gになるように粉砕し、セメント組成物を得た。セメント組成物の化学成分得られたセメント組成物中のSiO2、Al2O3、Fe2O3、CaO、MgO及びSO3について、全体質量に対する含有割合質量を測定した。これらの含有割合は、JISR5202:1998ポルトランドセメントの化学分析方法に準じて測定した。セメント組成物のf.CaO含有量は、JCASI-01:1997遊離酸化カルシウムの定量方法によって測定した。また、セメント組成物中のSr含有量を、セメント協会標準試験方法JCASI-522000ICP発光分光分析及び電気加熱式原子吸光分析によるセメント中の微量成分の定量方法に準じて測定した結果を表4に示す。表3に示すように、実施例1~7は、クリンカーへのSr持込量が0.0495質量の石灰石に応じて、石炭灰に対する建設発生土の質量比建設発生土/石炭灰が0.15~1.5となるように調整して製造したセメントクリンカーを用いることによって、表3に示すようにセメント組成物中のSr含有量を0.07~0.1062質量、且つMgO含有量を1.04~2.55質量に調整することができた。一方、比較例1~6は、セメント組成物のSr含有量及びMgO含有量が特定の範囲内となるようにセメントクリンカー原料の原料原単位を調整することなく、セメントクリンカー原料を配合して製造したセメントクリンカーを用いたため、セメント組成物中のSr含有量は0.034~0.06質量と、本発明のセメント組成物のSr含有量の範囲外であるか比較例1~5、セメント組成物中のMgO含有量が1.0質量以下比較例2、6と、本発明のセメント組成物のMgO含有量の範囲外であった。セメント組成物の鉱物組成<セメント組成物の鉱物組成>得られたセメント組成物の鉱物組成C3S量、C2S量、C3A量及びC4AF量を、ボーグ式[1]~[4]及びXRD/Rietveld解析法に基づいて測定した。結果を表5に示す。<XRD/Rietveld解析法>粉末X線回折測定は、粉末X線回折装置RINT-2500リガク社製を用い、X線源をCuKαとして,管電圧:35kV、管電流:110mA、測定範囲:2θ=10~60°、ステップ幅:0.02°、計数時間:2秒間、発散スリット:1°、及び受光スリット:0.15mmの条件で行った。得られたX線回折プロファイルを、リートベルト解析ソフトJADE6にて解析し、各クリンカー鉱物の結晶情報のパラメータを得た。なお、リートベルト解析で使用した各種クリンカー鉱物の結晶構造データ及び参考文献を表5に示す。参考文献1:F.NishiandY.Takeuchi:TricalciumsilicateCa3O[SiO4]:ThemonoclinicSuperstructure,ZeitschriftfurKrystallographie,Vol.172,pp.297-3141985参考文献2:K.H.Jost,B.XiemerandR.Seydel:RedeterminationoftheStructureofβ-DicalciumSilicate,ActaCrystallographica,Vol.B33,pp.1696-17001977参考文献3:P.MondalandW.J.Jeffrey:TheCrystalStructureofTricalciumAluminate,ActaCrystallographica,Vol.36,pp.689-6971975参考文献4:Y.TakeuchiandF.Nishi:Crystal-chemicalCharacterizationofthe3CaO-Al2O3-Na2OSolidSolutionSeries,ZeitschriftfurKristallographie,Vol.152,pp.259-3071980参考文献5:A.A.ColvilleandS.Geller:TheCrystalStructureofBrownmillerite,Ca2FeAlO5,ActaCrystallographica,Vol.B27,p.23111971セメント組成物の物性得られたセメント組成物の物性を以下のようにして測定した。測定結果を表6に示す。<セメント組成物の粉末特性>セメントの粉末特性ブレーン比表面積及び45μm残分について、JISR5201:1997セメントの物理試験方法に準じて測定した。<色調b値>セメント組成物の色調b値は、測色色差計用いて測定した。<モルタル圧縮強さ>凝結、モルタル圧縮強さは、得られたセメント組成物を用いて、JISR5201:1997セメントの物理試験方法に準じて測定した。<コンクリート試験>コンクリート試験は、目標スランプ18cm、W/Cが55、s/aが47、混和剤量が0.25とし、目標スランプとなるように単位水量を調整した。結果を表7に示す。なお、W/C、s/aの意味と、使用した細骨材、粗骨材、混和剤を下記に示す。W/C:水セメント比質量比s/a:細骨材率=細骨材÷全骨材細骨材粗骨材体積比細骨材:混合砂海砂博多産50砕砂住友石炭鉱業50粗骨材:山口県宮野産201550150550。混和剤:AE減水剤ポゾリスNo.70ポゾリス社製水:上水道水コンクリートの練り混ぜに用いたミキサ、練混ぜ量及び手順は以下のとおりである。ミキサ:強制二軸型ミキサ練混ぜ量:30Lバッチ練混ぜ時間及び手順1細骨材及びセメントをミキサに投入後、10秒間空練り。2水を加えて60秒間練混ぜ。3粗骨材を加え60秒間練混ぜ後、5分静置後15秒間練混ぜ排出。4供試体は、JISA1132に準拠して作製した。コンクリート性能の評価項目及び試験方法は、次のとおりである。スランプは、JISA1101、圧縮強度は材齢28日でJISA1108に準じて測定した。表7に示すように、実施例1、5~7の凝結水量は比較例1、5~6に比べ少なく、またコンクリートも同様に実施例1、2、5の単位水量は比較例1、3、4に比べ減少していることから、セメント組成物中のSr含有量を0.065~1.0質量、且つMgO含有量が1.0質量を超え3.0質量以下となるようにすることにより、モルタル及びコンクリートの流動性は向上する。表7に示すように、実施例1~6のセメント組成物を用いたモルタルは、材齢28日の圧縮強さが60N/mm2以上であり、強度発現性が維持されていることが確認できた。なお、比較例3のように、セメント組成物のf.CaO含有量が1.5質量を超えると、材齢28日の圧縮強さが60N/mm2未満となり、強度発現性が低下した。表3~7に示すように、有効利用が望まれている廃棄物である石炭灰や建設発生土を使用することによって、これらの原料よりセメントクリンカーに持ち込まれるAl量が増加した場合であっても、セメント組成物のSr含有量、MgO含有量が一定の範囲となるように、セメントクリンカー原料の原料原単位を調整することによって、得られるセメント組成物を使用したモルタル及びコンクリートの流動性を向上させることができる。更に、f.CaO含有量を1.5質量以下とすることによって、強度発現性を維持することができる。実施例1~7のセメント組成物Sr含有量が0.07~0.1062質量、且つMgO含有量が1.04~2.55質量及び比較例1~6のセメント組成物Sr含有量が0.034~0.06質量であるか、MgO含有量が1.0質量以下のSr含有量とMgO含有量と、凝結水量又は単位水量の関係を図1に示す。図1及び表4、6、7参照に示すように、実施例1、2、5~7のようにSr含有量が0.07~0.1062質量、且つMgO含有量が1.04~2.55質量であると、凝結水量セメントペーストの標準軟度水量は28.0未満図1中、○凝結水量<28.0であり、コンクリートの単位水量が180kg/m3未満図1中、△単位水量<180kg/m3と、凝結水量及び/又はコンクリートの単位水量を低減することができた。実施例1のセメント組成物のように、R-C3A量が10.1と、比較的多い場合であっても、Sr含有量0.065~1.0質量、且つMgO含有量が1.0質量を超え3.0質量以下であると、凝結水量が28.0未満、コンクリートの単位水量が180kg/m3未満に低減することができた。一方、図1及び表4、6、7参照に示す比較例1、3~6のセメント組成物のように、セメント組成物中のSr含有量が0.065~1.0質量、あるいはMgO含有量が1.0質量を超え3.0質量以下のどちらか一方の数値を満たしていないと、凝結水量が28.0以上図1中、●凝結水量≧28.0、コンクリートの単位水量が180kg/m3以上図1中、▲単位水量≧180kg/m3と増加した。例えば比較例1、3~5のセメント組成物のように、MgOの含有量が1.0質量を超え3.0質量以下の数値を満たしていても、Sr含有量が0.065~1.0質量の数値を満たしていないと、凝結水量は28.0以上又は単位水量が180kg/m3以上と増加し、比較例6のセメント組成物のように、Sr含有量が0.065~1.0質量の数値を満たしていても、MgO含有量が1.0質量を超え3.0質量の数値を満たしていないと、凝結水量は28.0以上と増加した。実施例8、比較例7また、廃貝殻を使用してSr含有量を特定範囲にした実施例を以下に記す。実施例8として、貝殻としてカキ殻を、表2に示す石灰石Bの一部代替として使用した。貝殻はCaO含有量が48質量、Sr含有量が0.13質量、MgO含有量が0.53質量であった。石灰石Bのうち10質量を貝殻で置き換えた。その他の原料は、比較例1~5と同様のものを使用した。表8に、カルシウム源原料石灰石、貝殻、石炭灰及び建設発生土の原単位と、上記各原料からセメントクリンカー1t当たりに持ち込まれるSr含有量質量と、石灰石と石炭灰と建設発生土の混合原料からセメントクリンカー1t当たりに持ち込まれるSr含有量質量と、石炭灰に対する建設発生土の質量比と、石炭灰と建設発生土の混合物中のSr含有量質量を記載した。更に、実施例及び比較例1~5と同様の方法で、セメント組成物を得てセメント組成物のSr含有量を測定した。結果を表8に示す。Sr含有量は、セメント協会標準試験方法JCASI-522000ICP発光分光分析及び電気加熱式原子吸光分析によるセメント中の微量成分の定量方法に準じて測定した。表8に示すように、クリンカーへのSr持込量が0.0201質量と少ない石灰石を用いる場合であっても、石灰石の一部代替として貝殻を使用することによって、セメントクリンカーへのSr持込量を0.03質量以上とすることができ、セメント組成物中のSr含有量が0.07質量以上とすることができた。表8に示すように、石灰石に応じて、石炭灰に対する建設発生土の質量比が0.13~1.6となるように、セメントクリンカー原料の原料原単位を調整してセメントクリンカーを製造することによって、得られるセメント組成物のSr含有量を0.072質量にすることができた。"